́)と、1個以上のアミノ基を有するアミン化合物(q)との反応生成物を必須成分とし、(A)成分の固形分100重量部に対し、(B)成分を5〜500重量部、(C)成分を0.1〜30重量部混合する。媒体とする強溶剤形塗料が多く用いられてきた。使用を抑える動きが強まっている。用いる弱溶剤形塗料への転換が要望されるようになってきた。このような弱溶剤形塗料は、強溶剤形塗料に比べ低毒性であり、作業上の安全性が高く、さらには大気汚染に対する影響も小さいという長所をもつため、環境対応型の塗料として好ましいものである。【0004】このような弱溶剤形塗料は、大別してクリヤータイプ、エナメルタイプに分類される。着色顔料を、所望の色相に応じて適宜配合することによって調製されている。弱溶剤形塗料では、これら顔料が2種以上混在した場合の挙動を制御することが難しく、顔料混和性が不十分となる場合がある。特開2002−121468号公報(特許文献2)には、主鎖が実質的ビニル系重合体からなり、分子内に加水分解性珪素基と第3級アミノ基を有する樹脂組成物が開示されている。【0007】しかしながら、上述のような特定官能基を有する樹脂を使用しても、塗装時の各種条件、例えば温度・湿度等の塗装環境や、塗装に供する塗料の希釈割合や塗付量等によっては顔料混和性が不十分となる場合があり、実用上改善の余地がある。本発明は、上述のような問題点に鑑みなされたものであり、エナメルタイプの弱溶剤形塗料における顔料混和性を高めることを目的とするものである。本発明者は、上記目的を達成するため鋭意検討を行った結果、2種以上の着色顔料が混在する弱溶剤形塗料において、特定のイソシアネートとアミン化合物との反応生成物を配合することが実用上有効な手段であることを見出し、本発明を完成させるに到った。【0009】すなわち、本発明は以下の特徴を有するものである。本発明によれば、顔料混和性に優れた弱溶剤形塗料を得ることができる。本発明の塗料組成物は、塗装時における条件が変動した場合であっても、安定した顔料混和性を発揮することができる。以下、本発明を実施するための形態について説明する。主成分とする所謂弱溶剤形の塗料組成物である。しては、例えば、n−ヘキサン、n−ペンタン、n−オクタン、n−ノナン、n−デカン、n−ウンデカン、n−ドデカンのほか、テルピン油やミネラルスピリット等が例示できる。他には、通常塗料に用いられる非水系溶剤を使用することも可能であるが、その比率は50重量%未満とすることが望ましい。エチル、酢酸ブチル、メチルエチルケトン、メチルイソブチルケトン等が例示できる。本発明における溶剤としては、全溶剤のうち50重量%以上(好ましくは60重量%以上、より好ましくは70重量%以上)が脂肪族炭化水素となるように1種又は2種以上の脂肪族炭化水素を組み合わせて使用することが望ましい。トルエン、キシレンを含まず、引火点21°C以上の消防法第四類第2石油類に該当するものが、安全衛生上好ましい。脂肪族炭化水素が少なすぎる場合は、臭気が強くなり作業安全性が低下したり、旧塗膜上に塗装を行った際にリフティングを誘発したりするおそれがある。本発明の塗料組成物では、樹脂成分として(A)溶剤可溶形樹脂及び/または非水分散形樹脂(以下「(A)成分」ともいう)を使用する。溶解可能なものであれば特に限定されず、各種の樹脂、例えばアクリル樹脂、アクリルウレタン樹脂、アクリルシリコン樹脂、フッ素樹脂、アルキド樹脂、エポキシ樹脂等、あるいはこれらの複合物等を使用することができる。好適な溶剤可溶形樹脂の一例としては、アルキル基の炭素数が4以上の(メタ)アクリル酸アルキルエステル及びその他のエチレン性不飽和単量体を重合させて得られるアクリル系樹脂が挙げられる。溶解性を高めることができる。具体的に、アルキル基の炭素数が4以上の(メタ)アクリル酸アルキルエステル単量体としては、例えば、n−ブチル(メタ)アクリレート、t−ブチル(メタ)アクリレート、イソブチル(メタ)アクリレート、2−エチルヘキシル(メタ)アクリレート、オクチル(メタ)アクリレート、ラウリル(メタ)アクリレート、ヘキシル(メタ)アクリレート、シクロヘキシル(メタ)アクリレート、イソボルニル(メタ)アクリレート、エイコシル(メタ)アクリレート、ジシクロペンタニル(メタ)アクリレート等の(メタ)アクリル酸アルキルエステル、(メタ)アクリル酸シクロアルキルエステル等が挙げられる。(メタ)アクリル酸エステル、(メタ)アクリロニトリル、(メタ)アクリルアミド、ヒンダードアミノ基含有(メタ)アクリル酸エステル、ベンゾトリアゾール基含有(メタ)アクリル酸エステル、ビニル系化合物等が挙げられる。溶剤可溶形樹脂を製造する方法としては、例えば、通常のラジカル重合法を利用することができ、特にその方法が制限されるものではない。ラジカル重合法を利用して重合させる方法としては、溶剤の存在下で、前記単量体及び重合開始剤を混合し、50〜200°Cで1〜10時間程度重合する方法等を採用することができる。重合開始剤としては、例えば、有機過酸化物、アゾ系化合物等が使用できる。本発明における溶剤可溶形樹脂の重量平均分子量は、通常10000〜400000、好ましくは20000〜200000である。塗膜物性が不十分となりやすく、重量平均分子量が大きすぎる場合は、樹脂が高粘度化し、実用上塗料化が困難となる。溶解可能な樹脂部分と溶解しない樹脂部分の両方を併せ持つものである。不溶な重合体(m)を形成させることによって製造できる。不溶となるように選択される。通常は、アルキル基の炭素数が2以下の(メタ)アクリル酸エステルを必須の単量体成分とし、その共重合比率を調整することで不溶化できる。非水分散型樹脂の重量平均分子量は、通常20000〜500000、好ましくは30000〜300000である。非水分散型樹脂の平均粒子径は、100〜2000nm程度である。いずれか一方または両方を(A)成分として使用することができる。(A)成分が架橋反応基を有する場合は、当該反応基と反応可能な硬化剤を併せて使用することもできる。(A)成分が水酸基を有する場合には、イソシアネート系硬化剤を使用することができる。【0025】(A)成分のガラス転移点は、通常−5°C〜70°C、好ましくは0°C〜50°Cである。ガラス転移点が−5°Cより低い場合は耐汚染性が不十分となり、70°Cより高い時は可撓性、耐久性等において満足な物性が得られ難くなる。本発明の塗料組成物は、(B)着色顔料(以下「(B)成分」という)を少なくとも2種以上含むものである。(B)成分としては、通常塗料において使用可能な着色顔料が挙げられる。具体的には例えば、酸化チタン、酸化亜鉛、カーボンブラック、鉄黒、銅・クロムブラック、コバルトブラック、銅・マンガン・鉄ブラック、モリブデートオレンジ、酸化第二鉄(ベンガラ)、黄色酸化鉄、チタンイエロー、群青、紺青、コバルト・アルミブルー、クロムグリーン、コバルトグリーン等の無機着色顔料、アゾ系、ナフトール系、ピラゾロン系、アントラキノン系、ペリレン系、キナクリドン系、ジスアゾ系、イソインドリノン系、ベンゾイミダゾロン系、フタロシアニン系、キノフタロン系等の有機着色顔料が例示される。本発明では、(B)成分の少なくとも1種が酸化チタンであり、少なくとも1種が酸化チタン以外の着色顔料である場合において、顕著な効果を得ることができる。【0027】(B)成分の混合比率は、(A)成分の固形分100重量部に対し、通常2〜300重量部、好ましくは5〜200重量部である。(B)成分に酸化チタンが含まれる場合、酸化チタンと酸化チタン以外の着色顔料との重量比は、通常99.5:0.5〜10:90、好ましくは99.5:0.5〜50:50である。́)成分」という)と、1個以上のアミノ基を有するアミン化合物(q成分)との反応生成物である。本発明では、これらのような(C)成分を配合することにより、上記着色顔料が2種以上混在する弱溶剤形塗料における顔料混和性を安定化させることができる。